(57)【要約】      （修正有）【課題】通電性が低く、低い転がり抵抗の特性を有するゴム組成物を適用したタイヤに、優れた伝導性を与えられるシートを提供する。【解決手段】タイヤコードと、タイヤコードをトッピングするトッピングゴムと、トッピングゴムの表面に位置する伝導性繊維３０と、を含み、伝導性繊維３０は、合成繊維、再生セルロース繊維及び天然繊維からなる群から選択されるいずれか一つの繊維の表面に金属がメッキされた繊維、又はカーボンファイバーを含む。【選択図】図１
2019112047.tif 000002
【特許請求の範囲】
【請求項１】
タイヤコード（ｔｉｒｅ  ｃｏｒｄｓ）と、
前記タイヤコードをトッピング（ｔｏｐｐｉｎｇ）するトッピングゴムと、
前記トッピングゴムの表面に位置する伝導性繊維と、を含み、
前記伝導性繊維は、合成繊維、再生セルロース繊維及び天然繊維からなる群から選択されるいずれか一つの繊維の表面に金属がメッキされた繊維、又はカーボンファイバー（ｃａｒｂｏｎ  ｆｉｂｅｒ）を含むものであるシート。
【請求項２】
前記伝導性繊維は、前記金属がメッキされた繊維又は前記カーボンファイバーと、合成繊維、再生セルロース繊維及び天然繊維からなる群から選択されるいずれか一つの繊維とが混紡されたものである、請求項１に記載のシート。
【請求項３】
前記合成繊維は、ポリエステル繊維、ポリアミド繊維、ポリアクリロニトリル繊維及びポリウレタン繊維からなる群から選択されるいずれか一つであるものである、請求項１又は請求項２に記載のシート。
【請求項４】
前記天然繊維は、麻繊維及びコットン（ｃｏｔｔｏｎ）繊維からなる群から選択されるいずれか一つであるものである、請求項１又は請求項２に記載のシート。
【請求項５】
前記再生セルロース繊維は、レーヨン及びＮ−メチルモルホリン Ｎ−オキシド（Ｎ−ｍｅｔｈｙｌｍｏｒｐｈｏｌｉｎｅ  Ｎ−ｏｘｉｄｅ、ＮＭＭＯ）を用いて製造した再生セルロース繊維からなる群から選択されるいずれか一つであるものである、請求項１又は請求項２に記載のシート。
【請求項６】
前記金属がメッキされた繊維は、電気メッキ、無電解メッキ、化学気相蒸着メッキ及び物理気相蒸着メッキからなる群から選択されるいずれか一つの方法で、合成繊維、再生セルロース繊維及び天然繊維からなる群から選択されるいずれか一つの繊維の表面に金属をメッキしたものである、請求項１に記載のシート。
【請求項７】
前記金属がメッキされた繊維又は前記カーボンファイバーと、前記合成繊維、再生セルロース繊維及び天然繊維からなる群から選択されるいずれか一つの繊維との混紡比率は、１０：９０〜９０：１０の重量比であるものである、請求項２に記載のシート。
【請求項８】
前記伝導性繊維の直径は、０．０５〜０．５ｍｍ、紡績糸（ｓｐｕｎ ｙａｒｎ）基準で５〜１００番手('Ｓ)であり、フィラメント糸（ｆｉｌａｍｅｎｔ  ｙａｒｎ）基準で５０〜１０００デニール（ｄｅｎｉｅｒ）であるものである、請求項１に記載のシート。
【請求項９】
前記シートは、前記伝導性繊維を１〜６０個含むものである、請求項１に記載のシート。
【請求項１０】
前記トッピングゴムは、天然ゴム２０〜５０重量部及びスチレンブタジエンゴム５０〜８０重量部を含む原料ゴム１００重量部と、
ＳＴＳＡ（Ｓｔａｔｉｓｔｉｃａｌ  Ｔｈｉｃｋｎｅｓｓ  Ｓｕｒｆａｃｅ  Ａｒｅａ）の値が２９〜３９ｍ２／ｇであり、ＣＯＡＮ（Ｏｉｌ  Ａｂｓｏｒｐｔｉｏｎ  Ｎｕｍｂｅｒ  ｏｆ  Ｃｏｍｐｒｅｓｓｅｄ  Ｓａｍｐｌｅ）の値が６９〜７９ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が８５〜９５ｃｃ／１００ｇであり、ヨウ素吸着量の値が３１〜４１ｍｇ／ｇであるカーボンブラック２０〜６０重量部と、を含むものである、請求項１に記載のシート。
【請求項１１】
前記トッピングゴムは、合成スチレンブタジエンゴム１０〜４０重量部及び天然ゴム６０〜９０重量部を含む原料ゴム１００重量部と、
ＳＴＳＡの値が２９〜３９ｍ２／ｇであり、ＣＯＡＮの値が６９〜７９ｃｃ／１００ｇであり、ＯＡＮの値が８５〜９５ｃｃ／１００ｇであり、ヨウ素吸着量の値が３１〜４１ｍｇ／ｇである第１カーボンブラック１０〜４０重量部、及びＳＴＳＡの値が７０〜８０ｍ２／ｇであり、ＣＯＡＮの値が８３〜９３ｃｃ／１００ｇであり、ＯＡＮの値が９６〜１０８ｃｃ／１００ｇであり、ヨウ素吸着量の値が７６〜８８ｍｇ／ｇである第２カーボンブラック２０〜５０重量部と、を含むものである、請求項１に記載のシート。
【請求項１２】
合成繊維、再生セルロース繊維及び天然繊維からなる群から選択されるいずれか一つの繊維の表面に金属がメッキされた繊維、又はカーボンファイバーを準備する段階と、
前記金属がメッキされた繊維又は前記カーボンファイバーをテクスチャリング（ｔｅｘｔｕｒｉｎｇ）加工する段階と、
前記テクスチャリング加工された金属がメッキされた繊維又はカーボンファイバーの表面に、合成繊維、再生セルロース繊維及び天然繊維からなる群から選択されるいずれか一つの繊維と混紡して伝導性繊維を製造する段階と、
タイヤコード（ｔｉｒｅ  ｃｏｒｄｓ）をトッピング（ｔｏｐｐｉｎｇ）ゴムでトッピングさせた後、これを圧延又は裁断する際に、前記トッピングゴムの表面に前記伝導性繊維を付着させる段階と、を含むシートの製造方法。
【請求項１３】
請求項１に記載のシートを含むタイヤ。
【発明の詳細な説明】
【技術分野】
【０００１】
本発明は、シート、その製造方法、及びそれを含むタイヤに関するものであって、特に、通電性が低く、低い転がり抵抗の特性を有するゴム組成物を適用したタイヤに、優れた伝導性を与えられるシート、及びそれを含むタイヤに関するものである。
【背景技術】
【０００２】
かつて、カーボン系のゴム組成物は、静電気に対してはあまり問題はなかったが、車両のトラクション、燃費削減への要求性能の増加に伴い、シリカ高含有（Ｈｉｇｈ  Ｌｏａｄｉｎｇ  Ｓｉｌｉｃａ）ゴム組成物の適用が増加している。シリカ含量の高いゴム組成物は、静電気を路面に放出するのに問題がある。
【０００３】
このように、低転がり抵抗（Ｌｏｗ  Ｒｏｌｌｉｎｇ  Ｒｅｓｉｓｔａｎｃｅ、ＬＲＲ）を有するタイヤにおいて、静電気を路面に放出するための方法として、通常は電気伝導性ＬＲＲサイドウォールゴム組成物、或いは電気伝導性ＬＲＲカーカスゴム組成物の開発を考慮することができる。しかし、自動車メーカーが求める水準である１０００Ｖで１００ＭΩ以下の抵抗値を有するＬＲＲゴム組成物の開発はかなり難しいのが実情だ。
【０００４】
また、ＬＲＲ性能と電気伝導性はトレードオフの関係にあるので、ＬＲＲ性能と電気伝導性を同時に満足するゴム組成物を開発するには多くの時間や費用がかかる。特に、従来のサイドウォールゴム組成物の転がり抵抗の影響度が大きいため、サイドウォールを、通電性はあきらめて、低い転がり抵抗の特性を有するゴム組成物を使用する場合、カーカスゴム組成物に通電性を与える方法を用いるのが通常の方法だ。しかし、カーカスゴム組成物に通電性を与えるためには、通電性を高め、ゴムの強度やモジュラスが上がる方向の、ストラクチャー（ｓｔｒｕｃｔｕｒｅ）が発達したカーボンブラックを使用する必要がある。こうした方法は、ゴム組成物が圧延加工中に発熱に不利であるため、加工性が難しいという問題があり、必要な通電性を得るために、より構造の発達したカーボンを使用する場合、ますます加工性が不利になるというデメリットがあるので、実際のタイヤにおいて通電性と低い転がり抵抗を同時に両立することは技術的に困難な面が多い。
【発明の概要】
【発明が解決しようとする課題】
【０００５】
本発明の目的は、通電性が低く、低い転がり抵抗の特性を有するゴム組成物を適用したタイヤに、優れた伝導性を与えられるシートを提供することにある。
【０００６】
本発明の別の目的は、前記シートの製造方法を提供することにある。
【０００７】
本発明のまた別の目的は、前記シートを含むタイヤを提供することにある。
【課題を解決するための手段】
【０００８】
本発明の一実施例に従うと、タイヤコード（ｔｉｒｅ  ｃｏｒｄｓ）と、前記タイヤコードをトッピング（ｔｏｐｐｉｎｇ）するトッピングゴムと、前記トッピングゴムの表面に位置する伝導性繊維とを含み、前記伝導性繊維は、合成繊維、再生セルロース繊維及び天然繊維からなる群から選択されるいずれか一つの繊維の表面に金属がメッキされた繊維、又はカーボンファイバー（ｃａｒｂｏｎ  ｆｉｂｅｒ）を含むものであるシートを提供する。
【０００９】
前記伝導性繊維は、前記金属がメッキされた繊維又は前記カーボンファイバーと、合成繊維、再生セルロース繊維及び天然繊維からなる群から選択されるいずれか一つの繊維とが混紡されたものであってもよい。
【００１０】
前記合成繊維は、ポリエステル繊維、ポリアミド繊維、ポリアクリロニトリル繊維及びポリウレタン繊維からなる群から選択されるいずれか一つであってもよい。
【００１１】
前記天然繊維は、麻繊維及びコットン（ｃｏｔｔｏｎ）繊維からなる群から選択されるいずれか一つであってもよい。
【００１２】
前記再生セルロース繊維は、レーヨン及びＮ−メチルモルホリン Ｎ−オキシド（Ｎ−ｍｅｔｈｙｌｍｏｒｐｈｏｌｉｎｅ  Ｎ−ｏｘｉｄｅ、ＮＭＭＯ）を用いて製造した再生セルロース繊維からなる群から選択されるいずれか一つであってもよい。
【００１３】
前記金属がメッキされた繊維は、電気メッキ、無電解メッキ、化学気相蒸着メッキ及び物理気相蒸着メッキからなる群から選択されるいずれか一つの方法で、合成繊維、再生セルロース繊維及び天然繊維からなる群から選択されるいずれか一つの繊維の表面に金属をメッキしたものであってもよい。
【００１４】
前記金属がメッキされた繊維又は前記カーボンファイバーと、前記合成繊維、再生セルロース繊維及び天然繊維からなる群から選択されるいずれか一つの繊維との混紡比率は、１０：９０〜９０：１０の重量比であってもよい。
【００１５】
前記伝導性繊維の直径は、０．０５〜０．５ｍｍ、紡績糸（ｓｐｕｎ ｙａｒｎ）基準で５〜１００番手('Ｓ)であり、フィラメント糸（ｆｉｌａｍｅｎｔ  ｙａｒｎ）基準で５０〜１０００デニール（ｄｅｎｉｅｒ）であってもよい。
【００１６】
前記シートは、前記伝導性繊維を１〜６０個含むことができる。
【００１７】
前記トッピングゴムは、天然ゴム２０〜５０重量部及びスチレンブタジエンゴム５０〜８０重量部を含む原料ゴム１００重量部と、ＳＴＳＡ（Ｓｔａｔｉｓｔｉｃａｌ  Ｔｈｉｃｋｎｅｓｓ  Ｓｕｒｆａｃｅ  Ａｒｅａ）の値が２９〜３９ｍ２／ｇであり、ＣＯＡＮ（Ｏｉｌ  Ａｂｓｏｒｐｔｉｏｎ  Ｎｕｍｂｅｒ  ｏｆ  Ｃｏｍｐｒｅｓｓｅｄ  Ｓａｍｐｌｅ）の値が６９〜７９ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が８５〜９５ｃｃ／１００ｇであり、ヨウ素吸着量の値が３１〜４１ｍｇ／ｇであるカーボンブラック２０〜６０重量部とを含むことができる。
【００１８】
前記トッピングゴムは、合成スチレンブタジエンゴム１０〜４０重量部及び天然ゴム６０〜９０重量部を含む原料ゴム１００重量部と、ＳＴＳＡの値が２９〜３９ｍ２／ｇであり、ＣＯＡＮの値が６９〜７９ｃｃ／１００ｇであり、ＯＡＮの値が８５〜９５ｃｃ／１００ｇであり、ヨウ素吸着量の値が３１〜４１ｍｇ／ｇである第１カーボンブラック１０〜４０重量部、及びＳＴＳＡの値が７０〜８０ｍ２／ｇであり、ＣＯＡＮの値が８３〜９３ｃｃ／１００ｇであり、ＯＡＮの値が９６〜１０８ｃｃ／１００ｇであり、ヨウ素吸着量の値が７６〜８８ｍｇ／ｇである第２カーボンブラック２０〜５０重量部とを含むことができる。
【００１９】
本発明の別の一実施例に従うと、合成繊維、再生セルロース繊維及び天然繊維からなる群から選択されるいずれか一つの繊維の表面に金属がメッキされた繊維、又はカーボンファイバーを準備する段階と、前記金属がメッキされた繊維又は前記カーボンファイバーをテクスチャリング（ｔｅｘｔｕｒｉｎｇ）加工する段階と、前記テクスチャリング加工された金属がメッキされた繊維又はカーボンファイバーの表面に、合成繊維、再生セルロース繊維及び天然繊維からなる群から選択されるいずれか一つの繊維と混紡して伝導性繊維を製造する段階と、タイヤコード（ｔｉｒｅ  ｃｏｒｄｓ）をトッピング（ｔｏｐｐｉｎｇ）ゴムでトッピングさせた後、これを圧延又は裁断する際に、前記トッピングゴムの表面に前記伝導性繊維を付着させる段階とを含むシートの製造方法を提供する。
本発明のまた別の一実施例に従うと、前記シートを含むタイヤを提供する。
【発明の効果】
【００２０】
本発明のシートは、通電性が低く、低い転がり抵抗の特性を有するゴム組成物を適用したタイヤに、優れた伝導性を与えることができる。
【図面の簡単な説明】
【００２１】
【図１】本発明の一実施例に係るシートがカーカスである場合を示す平面図である。
【図２】前記図１をＡ−Ａ’線に切断した断面図である。
【図３】本発明の別の一実施例に係るタイヤの断面を概略的に示す断面図である。
【発明を実施するための形態】
【００２２】
以下、本発明の属する技術分野における通常の知識を有する者が容易に実施できるように、本発明の実施例について詳細に説明する。しかし、本発明は、種々の異なる形態で具現可能であり、ここで説明する実施例に限定されない。
【００２３】
本発明の一実施例に係るシートは、タイヤコード（ｔｉｒｅ  ｃｏｒｄｓ）と、前記タイヤコードをトッピング（ｔｏｐｐｉｎｇ）するトッピングゴムと、前記トッピングゴムの表面に位置する伝導性繊維（ｆｉｂｅｒ）とを含む。
【００２４】
例えば、前記シートは、タイヤに使用され、かつ、前記トッピングゴムでトッピングされたタイヤコードを含むものであれば、いかなるものでも可能であり、例えばカーカスを挙げることができるが、本発明がこれに限定されるものではない。
【００２５】
図１は、前記シートがカーカスである場合を示す平面図であり、図２は、前記図１をＡ−Ａ’線に切断した断面図である。以下、前記図１及び図２を参照して前記シートについて説明する。
【００２６】
前記図１及び図２を参照すると、前記シート１００は、タイヤコード１０と前記タイヤコード１０をトッピングするトッピングゴム２０とを含む。前記トッピングゴム２０は、前記タイヤコード１０を包み込みながら前記タイヤコード１０の間と間に浸透して前記シート１００が形成されるようにする。
【００２７】
前記タイヤコード１０は、一般的にタイヤに使用されるカーカス用コードであれば、いかなるものでも使用が可能であり、スチールコード（ｓｔｅｅｌ  ｃｏｄｅ）や織物コード（ｔｅｘｔｉｌｅ  ｃｏｄｅ）などを用いることができる。
【００２８】
一方、前記シート１００は、前記トッピングゴム２０の表面に配置される伝導性繊維３０を含む。前記伝導性繊維３０を通じて前記シート１００は伝導性を有するようになり、これを含むタイヤの静電気性能を改善することができる。
【００２９】
前記伝導性繊維３０は、一例として合成繊維、再生セルロース繊維及び天然繊維からなる群から選択されるいずれか一つの繊維の表面に金属がメッキされた繊維３０であってもよく、別の一例としてカーボンファイバー（ｃａｒｂｏｎ  ｆｉｂｅｒ）３０であってもよい。
【００３０】
前記合成繊維は、ポリエステル繊維、ポリアミド繊維、ポリアクリロニトリル繊維及びポリウレタン繊維からなる群から選択されるいずれか一つであってもよい。前記再生セルロース繊維は、レーヨン及びＮ−メチルモルホリン Ｎ−オキシド（Ｎ−ｍｅｔｈｙｌｍｏｒｐｈｏｌｉｎｅ  Ｎ−ｏｘｉｄｅ、ＮＭＭＯ）を用いて製造した再生セルロース繊維、例えば、リヨセル繊維からなる群れから選択されるいずれか一つであってもよい。 前記天然繊維は、麻繊維及びコットン（ｃｏｔｔｏｎ）繊維からなる群から選択されるいずれか一つであってもよい。
【００３１】
前記合成繊維、再生セルロース繊維及び天然繊維からなる群から選択されるいずれか一つの繊維の表面にメッキされた金属は、電気伝導性に優れた銅、銀、金、白金などであってもよい。
【００３２】
一方、前記伝導性繊維３０は、前記金属がメッキされた繊維又は前記カーボンファイバーと、合成繊維、再生セルロース繊維及び天然繊維からなる群から選択されるいずれか一つの繊維とが混紡されたものであってもよい。
【００３３】
前記伝導性繊維３０は、前記金属がメッキされた繊維又は前記カーボンファイバーと、前記合成繊維、再生セルロース繊維及び天然繊維からなる群から選択されるいずれか一つの繊維とが混紡されることによって、多数の毛羽によって圧延物に対する付着性が有利であるというメリットがある。また、前記金属がメッキされた繊維又は前記カーボンファイバーのみを適用する場合、優れた電気伝導性を得ることができるが、前記金属がメッキされた繊維又は前記カーボンファイバーと、前記合成繊維、再生セルロース繊維及び天然繊維からなる群から選択されるいずれか一つの繊維とが混紡された伝導性繊維３０を適用する方が、価格の面や、圧延物シートに付着しなければならないという作業性の面でも好ましい。
【００３４】
前記金属がメッキされた繊維又は前記カーボンファイバーと混紡される前記合成繊維、再生セルロース繊維及び天然繊維からなる群から選択されるいずれか一つの繊維は、上述したものと同様であるので、繰り返して説明しない。
【００３５】
前記金属がメッキされた繊維又は前記カーボンファイバーと、前記合成繊維、再生セルロース繊維及び天然繊維からなる群から選択されるいずれか一つの繊維との混紡比率は、１０：９０〜９０：１０の重量比であってもよく、具体的には、４０：６０〜８０：２０の重量比であってもよい。前記混紡繊維の混紡比率が１０：９０の重量比を超過すると、電気伝導度が低すぎるおそれがあり、前記混紡繊維の混紡比率が９０：１０の重量比未満であると、金属がメッキされた繊維基材がアクリルか前記カーボンファイバーである場合、伸び率が高いことから作業性が低下し、圧延物に対する付着性が不利になり、コストの面でも不利になるおそれがある。
【００３６】
前記伝導性繊維３０の直径は、製造の容易さとタイヤの耐久性及び伝導性の性能を考慮して、０．０５〜０．５ｍｍ、紡績糸（ｓｐｕｎ  ｙａｒｎ）基準で５〜１００番手('Ｓ)であり、フィラメント糸（ｆｉｌａｍｅｎｔ  ｙａｒｎ）基準で５０〜１０００デニール（ｄｅｎｉｅｒ）であってもよい。ここで、前記番手は、綿番手、毛番手、麻番手があり、前記綿番手は、綿糸の重さが１ポンド（４５３ｇ）である場合、８４０ヤード（７６８ｍ）の長さとなると１番手といい、前記毛番手は、毛糸の重さが１ｋｇである場合、１ｋｍの長さとなると１番手といい、前記麻番手は、麻糸の重さが１ポンド（４５３g）である場合、３００ヤード（２７４ｍ）の長さとなると１番手という。また、前記デニールは、フィラメント糸の長さ９０００ｍを基準に、１ｇである場合、１デニールという。前記伝導性繊維３０の直径が０．０５ｍｍ未満、紡績糸基準で１００番手('Ｓ)超過、紡績糸基準で５番手（'Ｓ）未満、フィラメント糸基準で５０デニール未満である場合、引張強力が不足して作業性に不利になるおそれがあり、０．５ｍｍ超過、紡績糸基準で５番手('Ｓ)未満、フィラメント糸基準で１０００デニール超過である場合、太りすぎてタイヤの内部で異物として作用するおそれがある。
【００３７】
前記伝導性繊維３０は、静電気性能を考慮する際、多ければ多いほどいいが、前記伝導性繊維３０が高価であるため、単価が高くなり、タイヤ内部で異物として作用するおそれがある。従って、前記伝導性繊維３０は、従来のタイヤにおいて、プライ（Ｐｌｙ）の間の空気を取り除くためのエアブリードヤーン（Ａｉｒ  Ｂｌｅｅｄ  ｙａｒｎ）を代わりに投入することによって、タイヤにおいて最小限の電気伝導性（１００ＭΩ未満の抵抗）を与えることができれば、所期の目的が達成できたとみなすことができる。従って、タイヤの電気伝導度の効用性及び価格の面を考慮して、１０〜４００ｍｍ、具体的には、５０〜３００ｍｍの間隔で配列されてもよく、前記伝導性繊維３０の間隔が１０ｍｍ未満である場合、経済的に非効率的であり、タイヤの内部で異物として作用して、タイヤの耐久性が低下するおそれがあり、４００ｍｍを超過する場合、必要な水準の電気伝導度を確保できなくなるおそれがある。
【００３８】
前記シート１００は、前記伝導性繊維３０を１〜６０個含むことができる。前記伝導性繊維３０が１個未満であると、製造されるタイヤ１本当たり最小で１個の伝導性繊維３０が入ることができないため、電気伝導度を確保できなくなるおそれがあり、６０個を超過すると、経済的に非効率的である上、個数が多すぎるため、タイヤ上の耐久性の問題が生じるおそれがある。
【００３９】
前記伝導性繊維３０は、前記トッピングゴム２０の一面だけでなく、前記トッピングゴム２０の両面に位置してもよい。前記伝導性繊維３０が前記トッピングゴム２０の一面のみに位置する場合、前記伝導性繊維３０は、前記シート１００がインナーライナーと対向する一面に位置してもよい。
【００４０】
前記伝導性繊維３０は、前記タイヤコード１０に対して、どの角度又はどの方向にも配置されてもよいが、前記シート１００が前記タイヤに装着される場合、前記タイヤの円周方向に対して斜めに、或いは、垂直方向に配置されて、円周方向に巻かれるタイヤコード１０以外に、タイヤの剛性や耐久性能を向上させる構造としても活用できる。従って、前記タイヤコード１０と前記伝導性繊維３０がなす角度の鋭角は０〜９０°であってもよい。また、前記伝導性繊維３０は、前記トッピングゴム２０の表面で、直線形状又は波の形状に延長された形態であってもよい。
【００４１】
ただ、前記伝導性繊維３０は、前記トッピングゴム２０の両端にまで延長され、前記トッピングゴム２０の両端から露出されるものが、静電気性能をさらに改善することができるという点で好ましい。
【００４２】
前記シート１００は、タイヤに凝集する静電気を有効に路面に放出することによって、前記シート１００を含むタイヤは、１０００Ｖの電圧で０．１ＭΩ〜１００ＭΩの抵抗値を有することができる。前記タイヤが１０００Ｖの電圧で抵抗値が０．１ＭΩ未満の値を有するようにするためには、他のトレードオフ（ｔｒａｄｅ  ｏｆｆ）項目が多く、例えば、通電コンパウンドを追加適用したり、伝導性繊維を過度に使用したりすることによって、転がり抵抗（ＲＲ）に不利になるおそれがあり、１００ＭΩを超過する場合、タイヤの静電気を放出できなくなるおそれがある。
【００４３】
前記シート１００は、車両から伝わる静電気をタイヤトレッド部まで効果的に移動させて地面まで伝達することができる。これを通じて、ゴム組成物の組成以外の部分で電気伝導度を与えることによって、カーカストッピングゴム組成物及びサイドウォールゴム組成物のＬＲＲ（Ｌｏｗ  Ｒｏｌｌｉｎｇ  Ｒｅｓｉｓｔａｎｃｅ）用の開発に対する自由度を高めることができる。すなわち、前記サイドウォールゴム組成物と前記カーカストッピングゴム組成物に、電気伝導度に対する要求度が減少するため、転がり抵抗を改善するためのゴム組成物を適用することができ、結果的に、前記伝導性繊維３０を適用することによって、静電気問題の解消や低い転がり抵抗の燃費改善のタイヤを製造することができる。
【００４４】
これによって、前記トッピングゴム２０は、一般的にタイヤに使用されるテキスタイルコード用トッピングゴムであれば、いかなるものでも適用が可能だが、前記トッピングゴム２０は、天然ゴム２０重量部〜５０重量部、エマルション重合スチレンブタジエンゴム５０重量部〜８０重量部を含む原料ゴム１００重量部に対して、パーチクルサイズが大きく、構造があまり発達していないカーボンブラック２０〜６０重量部からなるＬＲＲの特性に優れた組成を有することができる。前記トッピングゴム２０が、前記のように組成される場合、スチレンブタジエンゴムが含まれるという点で、接着に有利であり、構造が発達していないカーボンブラックを使用することによって、内部の発熱が減少して、転がり抵抗に有利であり、カーボンブラックの重量部も少なくて済むので、発熱が減るという点で好ましい。前記タイヤは、前記のような組成のトッピングゴム２０を含む場合にも、前記シート１００を含むことによって、１０００Ｖの電圧で０．１ＭΩ〜１００ＭΩの抵抗値を有することができる。前記パーチクルサイズが大きく、構造があまり発達していないカーボンブラックは、ＳＴＳＡ（Ｓｔａｔｉｓｔｉｃａｌ  Ｔｈｉｃｋｎｅｓｓ  Ｓｕｒｆａｃｅ  Ａｒｅａ）の値が２９ｍ２／ｇ 〜３９ｍ２／ｇであり、ＣＯＡＮ（Ｏｉｌ  Ａｂｓｏｒｐｔｉｏｎ  Ｎｕｍｂｅｒ  ｏｆ  Ｃｏｍｐｒｅｓｓｅｄ  Ｓａｍｐｌｅ）の値が６９ｃｃ／１００ｇ〜７９ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が８５ｃｃ／１００ｇ〜９５ｃｃ／１００ｇであり、ヨウ素吸着量の値が３１ｍｇ／ｇ〜４１ｍｇ／ｇであるカーボンブラックであってもよい。
【００４５】
にもかかわらず、前記トッピングゴム２０は、前記シート１００の電気伝導度をさらに向上させるために、通電性トッピングゴム組成物であってもよい。前記通電性トッピングゴム組成物は、合成スチレンブタジエンゴム１０重量部〜４０重量部、天然ゴム６０重量部〜９０重量部を含む原料ゴム１００重量部に対して、パーチクルサイズが相対的に大きく、構造が相対的に発達していない第１カーボンブラック１０重量部〜４０重量部、パーチクルサイズが相対的に小さく、構造が相対的によく発達している第２カーボンブラック２０重量部〜５０重量部からなる組成を有することができる。前記パーチクルサイズが相対的に大きく、構造が相対的に発達していない第１カーボンブラックは、ＳＴＳＡの値が２９ｍ２／ｇ 〜３９ｍ２／ｇであり、ＣＯＡＮの値が６９ｃｃ／１００ｇ〜７９ｃｃ／１００ｇであり、ＯＡＮの値が８５ｃｃ／１００ｇ〜９５ｃｃ／１００ｇであり、ヨウ素吸着量の値が３１ｍｇ／ｇ〜４１ｍｇ／ｇであるカーボンブラックであってもよい。前記パーチクルサイズが相対的に小さく、構造が相対的によく発達している第２カーボンブラックは、ＳＴＳＡの値が７０ｍ２／ｇ 〜８０ｍ２／ｇであり、ＣＯＡＮの値が８３ｃｃ／１００ｇ〜９３ｃｃ／１００ｇであり、ＯＡＮの値が９６ｃｃ／１００ｇ〜１０８ｃｃ／１００ｇであり、ヨウ素吸着量の値が７６ｍｇ／ｇ〜８８ｍｇ／ｇであるカーボンブラックであってもよい。
【００４６】
また、前記サイドウォールゴムは、通電性が低く、低い転がり抵抗の特性を有するゴム組成物を適用することができる。前記サイドウォールゴムは、天然ゴム３０重量部〜７０重量部、合成ブタジエンゴム３０重量部〜７０重量部を含む原料ゴム１００重量部に対して、パーチクルサイズが大きく、構造があまり発達していないカーボンブラック２０重量部〜７０重量部からなる組成を有することができる。前記サイドウォールゴムが前記のように組成される場合、発熱が減少して、燃費に優れるという点で好ましい。前記タイヤは、前記のような組成のサイドウォールゴムを含む場合にも、前記シート１００を含むことによって、１０００Ｖの電圧で０．１ＭΩ〜１００ＭΩの抵抗値を有することができる。前記パーチクルサイズが大きく、構造があまり発達していないカーボンブラックは、ＳＴＳＡ（Ｓｔａｔｉｓｔｉｃａｌ  Ｔｈｉｃｋｎｅｓｓ  Ｓｕｒｆａｃｅ  Ａｒｅａ）の値が２９ｍ２／ｇ 〜３９ｍ２／ｇであり、ＣＯＡＮ（Ｏｉｌ Ａｂｓｏｒｐｔｉｏｎ  Ｎｕｍｂｅｒ  ｏｆ  Ｃｏｍｐｒｅｓｓｅｄ  Ｓａｍｐｌｅ）の値が６９ｃｃ／１００ｇ〜７９ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が８５ｃｃ／１００ｇ〜９５ｃｃ／１００ｇであり、ヨウ素吸着量の値が３１ｍｇ／ｇ〜４１ｍｇ／ｇであるカーボンブラックであってもよい。
【００４７】
一方、前記サイドウォールゴムは、前記タイヤの電気伝導度をさらに向上させるために、通電性トッピングゴム組成物であってもよい。前記通電性サイドウォールゴム組成物は、天然ゴム３０重量部〜７０重量部、合成ブタジエンゴム３０重量部〜７０重量部を含む原料ゴム１００重量部に対して、パーチクルサイズが相対的に大きく、構造が相対的に発達していない第１カーボンブラック１０重量部〜４０重量部、パーチクルサイズが相対的に小さく、構造が相対的に非常に発達している第３カーボンブラック１０重量部〜３０重量部からなる組成を有することができる。前記パーチクルサイズが相対的に大きく、構造が相対的に発達していない第１カーボンブラックは、ＳＴＳＡ（Ｓｔａｔｉｓｔｉｃａｌ  Ｔｈｉｃｋｎｅｓｓ  Ｓｕｒｆａｃｅ  Ａｒｅａ）の値が２９ｍ２／ｇ 〜３９ｍ２／ｇであり、ＣＯＡＮ（Ｏｉｌ Ａｂｓｏｒｐｔｉｏｎ  Ｎｕｍｂｅｒ  ｏｆ  Ｃｏｍｐｒｅｓｓｅｄ  Ｓａｍｐｌｅ）の値が６９ｃｃ／１００ｇ〜７９ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が８５ｃｃ／１００ｇ〜９５ｃｃ／１００ｇであり、ヨウ素吸着量の値が３１ｍｇ／ｇ〜４１ｍｇ／ｇであるカーボンブラックであってもよい。前記パーチクルサイズが相対的に小さく、構造が相対的に非常に発達している第３カーボンブラックは、ＳＴＳＡ（Ｓｔａｔｉｓｔｉｃａｌ  Ｔｈｉｃｋｎｅｓｓ  Ｓｕｒｆａｃｅ  Ａｒｅａ）の値が１１８ｍ２／ｇ 〜１２９ｍ２／ｇであり、ＣＯＡＮ（Ｏｉｌ Ａｂｓｏｒｐｔｉｏｎ  Ｎｕｍｂｅｒ  ｏｆ  Ｃｏｍｐｒｅｓｓｅｄ  Ｓａｍｐｌｅ）の値が９１ｃｃ／１００ｇ〜１０１ｃｃ／１００ｇであり、ＯＡＮ（Ｏｉｌ  Ａｂｓｏｒｐｔｉｏｎ  Ｎｕｍｂｅｒ  ｏｆ  Ｓａｍｐｌｅ）の値が１０８ｃｃ／１００ｇ〜１１８ｃｃ／１００ｇであり、ヨウ素吸着量の値が１５０ｍｇ／ｇ〜１６５ｍｇ／ｇ であるカーボンブラックであってもよい。
【００４８】
本発明の別の一実施例に係るシート１００の製造方法は、合成繊維、再生セルロース繊維及び天然繊維からなる群から選択されるいずれか一つの繊維の表面に金属がメッキされた繊維、又はカーボンファイバーを準備する段階と、前記金属がメッキされた繊維又は前記カーボンファイバーをテクスチャリング（ｔｅｘｔｕｒｉｎｇ）加工する段階と、前記テクスチャリング加工された金属がメッキされた繊維又はカーボンファイバーの表面に、合成繊維、再生セルロース繊維及び天然繊維からなる群から選択されるいずれか一つの繊維と混紡して伝導性繊維を製造する段階と、タイヤコード（ｔｉｒｅ  ｃｏｒｄｓ）をトッピング（ｔｏｐｐｉｎｇ）ゴムでトッピングさせた後、これを圧延又は裁断する際に、前記トッピングゴムの表面に前記伝導性繊維を付着させる段階とを含む。
【００４９】
まず、前記金属がメッキされた繊維、又は前記カーボンファイバーを準備する。
【００５０】
前記金属がメッキされた繊維は、前記合成繊維、再生セルロース繊維及び天然繊維からなる群から選択されるいずれか一つの繊維を、金属塩を含む電解液に浸漬した後、電気メッキ又は無電解メッキして製造したり、物理気相蒸着方式又は化学気相蒸着方式で前記繊維の表面に金属をメッキすることができる。
【００５１】
一例として、前記表面に銅がメッキされた繊維は、前記合成繊維、再生セルロース繊維及び天然繊維からなる群から選択されるいずれか一つの繊維を硫酸銅などの金属塩を含む電解液に浸漬した後、電気メッキ又は無電解メッキして製造したり、物理気相蒸着方式又は化学気相蒸着方式で表面に金属をメッキすることができる。
【００５２】
次に、前記金属がメッキされた繊維又は前記カーボンファイバーをテクスチャリング加工する。
【００５３】
前記金属がメッキされた繊維又は前記カーボンファイバーをテクスチャリング加工する理由は、前記混紡のために、梳綿（ｃａｒｄｉｎｇ）及び精梳綿（ｃｏｍｂｉｎｇ）を通じて、スリバー（ｓｌｉｖｅｒ）を製造した後、紡績が行われるが、直線性が強いフィラメント（ｆｉｌａｍｅｎｔ）長繊維は、一定の長さにカッティングした後、紡績をしても紡績が不可能であるため、テクスチャリング加工を通じて、捲縮（ｃｒｉｍｐ）を持たせることによって、混紡がスムーズに行われるようにするためだ。
【００５４】
前記テクスチャリング加工方法としては、一般に知られている仮撚り法（ｆａｌｓｅ−ｔｗｉｓｔ  ｍｅｔｈｏｄ）、押込法（ｓｔｕｆｆｅｒ−ｂｏｘ  ｍｅｔｈｏｄ）、又は空気噴射法（ａｉｒ−ｊｅｔ  ｔｅｘｔｕｒｉｎｇ  ｍｅｔｈｏｄ）などをいずれも用いることができる。この中で、前記仮撚り法を代表的に用いることができ、熱可塑性繊維の場合、押込法を適宜に用いることができる。
【００５５】
前記テクスチャリング加工された金属がメッキされた天然繊維又はカーボンファイバーは、１〜５ｃｍの長さに切断して短繊維（ｓｔａｐｌｅ  ｆｉｂｅｒ）を製造した後、前記合成繊維、再生セルロース繊維及び天然繊維からなる群から選択されるいずれか一つの繊維と混紡を行うことができる。前記金属がメッキされた繊維又は前記カーボンファイバーとして、前記短繊維ではないフィラメント（ｆｉｌａｍｅｎｔ）タイプの長繊維を使用する場合、前記伝導性繊維を前記トッピングゴムの表面に付着させる際、機械的粘着に不利になり、工程中に前記伝導性繊維が分離してしまうおそれもある。
【００５６】
次に、前記テクスチャリング加工された金属がメッキされた繊維又はカーボンファイバーを、前記合成繊維、再生セルロース繊維及び天然繊維からなる群から選択されるいずれか一つの繊維と混紡して伝導性繊維を製造する。
【００５７】
前記金属がメッキされた繊維又は前記カーボンファイバーと、前記合成繊維、再生セルロース繊維及び天然繊維からなる群から選択されるいずれか一つの繊維とを混紡する方法は、前記タイヤコードを製造する際、多様な種類の繊維を混紡する技術がすでに知られているため、それを適用することで簡単に製造することができる。
【００５８】
最後に、前記タイヤコードをトッピングゴムでトッピングさせた後、これを圧延又は裁断する際に、前記トッピングゴムの表面に前記伝導性繊維を付着させる。
【００５９】
具体的に、前記シートがキャレンダーを通過した直後から、圧延物の巻取工程の間の任意の工程段階において、前記シートの表面に前記伝導性繊維を付着させることができる。この時、付着方法は、進行中の圧延されたシートの表面に前記伝導性繊維を供給すると同時に、ローラーなどを利用して付着させると同時に押さえたり、繊維ガイド（ｙａｒｎ  ｇｕｉｄｅ）を取り付けて前記伝導性繊維の付着位置を固定した後、前記圧延されたシートの移動に合わせて付着させるなどの方式を適用することができる。前記付着設備としては、従来のエアブリードヤーン（Ａｉｒ  Ｂｌｅｅｄ  ｙａｒｎ）付着設備を用いることができる。
【００６０】
本発明のまた別の一実施例に係るタイヤは、前記シート１００を含む。図３は、前記タイヤの断面を概略的に示す断面図である。
【００６１】
前記図３を参照すると、前記タイヤ２００は、トレッド部２１０と、サイドウォール部２２０と、ベルト部２３０と、カーカス部２４０と、インナーライナー部２５０とを含む。前記タイヤ２００は、前記構造に限定されるものではなく、従来に知られている全てのタイヤの構造が適用されてもよい。
【００６２】
前記トレッド部２１０は、地面に直接触れる部分であって、自動車の駆動力及び制動力を路面に伝達し、キャップトレッド２１１とアンダートレッド２１２とを含むことができる。前記サイドウォール２２０は、前記カーカス部２４０を外部の衝撃から守り、ステアリングホイールの動きをビード（図示しない）を経て、前記トレッド部２１０に伝達する中間の位置としての役割を果たす。前記ベルト部２３０は、路面接地力及びハンドリングなどの性能を調節するベルト（Ｂｅｌｔ）と、前記スチールベルト層間の分離を防止するための補強キャッププライ（Ｃａｐｐｌｙ）と、ベルトクッション（Ｂｅｌｔ  Ｃｕｓｈｉｏｎ）などの構成を含むことができる。前記カーカス部２４０は、タイヤの骨格を成す骨組みの役割を果たし、前記インナーライナー２５０とともに空気圧を保ちながら、外部からの荷重を支える役割を果たす。前記インナーライナー２５０は、タイヤ内部の空気圧を保つ働きをする。
【００６３】
このとき、前記シート１００は、前記カーカス部２４０に適用することが可能である。前記タイヤ２００が前記カーカス部２４０に前記シート１００を含む場合、車両から発生した静電気は、車両のホイール（Ｗｈｅｅｌ）を通じて、前記サイドウォール２２０に伝達され、続いて、前記ベルト部２３０、前記カーカス部２４０及び前記トレッド部２１０を通りながら、地面に放出される。
【００６４】
一方、前記タイヤ２００は、好ましくは、一般の乗用タイヤであってもよいが、本発明がこれに限定されるものではなく、前記タイヤ２００は、乗用車用タイヤ、軽トラックタイヤ、ＳＵＶタイヤ、オフロード（ｏｆｆ−ｔｈｅ−ｒｏａｄ）タイヤ、バイアストラックタイヤ又はバイアスバスタイヤなどであってもよい。また、前記タイヤ２００は、ラジアル（ｒａｄｉａｌ）タイヤ又はバイアス（ｂｉａｓ）タイヤであってもよい。
【００６５】
以下、本発明の属する技術分野における通常の知識を有する者が容易に実施できるように、本発明の実施例について詳細に説明する。しかし、本発明は、種々の異なる形態で具現可能であり、ここで説明する実施例に限定されるものではない。
【００６６】
［実施例１］
【００６７】
下記表１及び表２に示すように、タイヤ２２５／４５Ｒ１７規格を選定し、比較例１−１〜１−３においては、一般の綿材質の繊維を使用しており、実施例１−１〜１−７においては、銅メッキされた伝導性繊維を使用してカーカスを製造した。前記比較例１−１〜１−３と前記実施例１−１〜１−７においては、タイヤ１本に繊維８個を使用した。
【００６８】
【表１】
2019112047.tif 000003
【００６９】
１）カーカストッピングゴム組成物：合成スチレンブタジエンゴム３０重量部、天然ゴム７０重量部を含む原料ゴム１００重量部に対して、パーチクルサイズが大きく、構造が発達していない特性を持つカーボンブラック７０重量部からなる非通電性一般ゴム組成物。前記パーチクルサイズが大きく、構造が発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００７０】
２）サイドウォールゴム組成物：天然ゴム７０重量部、合成ブタジエンゴム３０重量部を含む原料ゴム１００重量部に対して、パーチクルサイズが相対的に大きく、構造が相対的に発達していない第１カーボンブラック３０重量部、パーチクルサイズが相対的に小さく、構造が相対的に非常に発達している第３カーボンブラック２０重量部からなる通電性を持つゴム組成物。前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的に非常に発達している第３カーボンブラックは、ＳＴＳＡの値が１２３ｍ２／ｇであり、ＣＯＡＮの値が９６ｃｃ／１００ｇであり、ＯＡＮの値が１１３ｃｃ／１００ｇであり、ヨウ素吸着量の値が１６０ｍｇ／ｇであるカーボンブラックである。
【００７１】
【表２】
2019112047.tif 000004
【００７２】
１）カーカストッピングゴム組成物（ＬＲＲゴム組成物）：エマルション重合スチレンブタジエンゴム７０重量部、天然ゴム３０重量部を含む原料ゴム１００重量部に対して、パーチクルサイズが大きく、構造があまり発達していない特性を持つカーボンブラック３０重量部からなるＬＲＲゴム組成物。前記パーチクルサイズが大きく、構造があまり発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００７３】
カーカストッピングゴム組成物（通電ゴム組成物）：合成スチレンブタジエンゴム３０重量部、天然ゴム７０重量部を含む原料ゴム１００重量部に対して、パーチクルサイズが相対的に大きく、構造が相対的に発達していない第１カーボンブラック３０重量部、パーチクルサイズが相対的に小さく、構造が相対的によく発達している第２カーボンブラック４０重量部からなる通電性トッピングゴム組成物。前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的によく発達している第２カーボンブラックは、ＳＴＳＡの値が７５ｍ２／ｇであり、ＣＯＡＮの値が８８ｃｃ／１００ｇであり、ＯＡＮの値が１０２ｃｃ／１００ｇであり、ヨウ素吸着量の値が８２ｍｇ／ｇであるカーボンブラックである。
【００７４】
２）サイドウォールゴム組成物（ＬＲＲゴム組成物）：天然ゴム５０重量部、合成ブタジエンゴム５０重量部を含む原料ゴム１００重量部に対して、パーチクルサイズが大きく、構造があまり発達していないカーボンブラック充填材５０重量部からなるＬＲＲゴム組成物。前記パーチクルサイズが大きく、構造があまり発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００７５】
サイドウォールゴム組成物（通電ゴム組成物）：天然ゴム７０重量部、合成ブタジエンゴム３０重量部を含む原料ゴム１００重量部に対して、パーチクルサイズが相対的に大きく、構造が相対的に発達していない第１カーボンブラック３０重量部、パーチクルサイズが相対的に小さく、構造が相対的に非常に発達している第３カーボンブラック２０重量部からなる通電性に優れたゴム組成物。
【００７６】
前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的に非常に発達している第３カーボンブラックは、ＳＴＳＡの値が１２３ｍ２／ｇであり、ＣＯＡＮの値が９６ｃｃ／１００ｇであり、ＯＡＮの値が１１３ｃｃ／１００ｇであり、ヨウ素吸着量の値が１６０ｍｇ／ｇであるカーボンブラックである。
【００７７】
［実験例１］
【００７８】
前記実施例１で製造されたタイヤの通電性能及び耐久性能を測定し、その結果を下記表３及び表４に示す。
【００７９】
【表３】
2019112047.tif 000005
【００８０】
【表４】
2019112047.tif 000006
【００８１】
前記表３及び表４において、前記電気抵抗は、タイヤの接地部とリム部に１０００Ｖの電圧を印加して抵抗を測定し、前記高速耐久性、一般耐久性、及び長期耐久性は、ロードインデックス（Ｌｏａｄ  Ｉｎｄｅｘ）対比で１４０％、８０ｋｍ／ｈの条件で測定した。前記転がり抵抗係数（ＲＲｃ）は、ＩＳＯ２０５８０の方法で測定し、比較例１−１を１００でインデクシングし、値が低いほど優れることを示す。
【００８２】
前記表３及び表４を参照すると、比較例１−１に比べて実施例１−１〜１−４の場合、電気抵抗が低くなり、通電性能が向上したことが確認できる。また、実施例１−１〜１−４の場合、通電性能が向上したにもかかわらず、耐久性能及び転がり抵抗（ＲＲ）の変化がないことを確認した。
【００８３】
また、比較例１−２〜１−３を参照すると、カーカストッピングゴム組成物及びサイドウォールゴム組成物で前記ＬＲＲゴム組成物を適用する際、通電性能がかなり低下することが確認できる。一方、実施例１−５〜１−７は、ＬＲＲゴム組成物をカーカストッピングゴム組成物及びサイドウォールゴム組成物に用いる場合にも、前記伝導性繊維を適用することによって、電気抵抗が低くなり、通電性能が向上したことが確認できる。また、実施例１−５〜１−７の場合、通電性能が向上したにもかかわらず、耐久性能及び転がり抵抗（ＲＲ）の変化がないことを確認した。
【００８４】
［実施例２］
【００８５】
下記表５及び表６に示すように、タイヤ２２５／４５Ｒ１７規格を選定し、比較例２−１〜２−３においては、一般の綿材質の繊維を使用しており、実施例２−１〜２−７においては、銅メッキされた伝導性繊維を使用してカーカスを製造した。前記比較例２−１〜２−３と前記実施例２−１〜２−７においては、タイヤ１本に繊維８個を使用した。
【００８６】
【表５】
2019112047.tif 000007
【００８７】
１）カーカストッピングゴム組成物：合成スチレンブタジエンゴム３０重量部、天然ゴム７０重量部を含む原料ゴム１００重量部に対して、パーチクルサイズが大きく、構造が発達していない特性を持つカーボンブラック７０重量部からなる非通電性一般ゴム組成物。前記パーチクルサイズが大きく、構造が発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００８８】
２）サイドウォールゴム組成物：天然ゴム７０重量部、合成ブタジエンゴム３０重量部を含む原料ゴム１００重量部に対して、パーチクルサイズが相対的に大きく、構造が相対的に発達していない第１カーボンブラック３０重量部、パーチクルサイズが相対的に小さく、構造が相対的に非常に発達している第３カーボンブラック２０重量部からなる通電性を持つゴム組成物。前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的に非常に発達している第３カーボンブラックは、ＳＴＳＡの値が１２３ｍ２／ｇであり、ＣＯＡＮの値が９６ｃｃ／１００ｇであり、ＯＡＮの値が１１３ｃｃ／１００ｇであり、ヨウ素吸着量の値が１６０ｍｇ／ｇであるカーボンブラックである。
【００８９】
【表６】
2019112047.tif 000008
【００９０】
１）カーカストッピングゴム組成物（ＬＲＲゴム組成物）：エマルション重合スチレンブタジエンゴム７０重量部、天然ゴム３０重量部を含む原料ゴム１００重量部に対して、パーチクルサイズが大きく、構造があまり発達していない特性を持つカーボンブラック３０重量部からなるＬＲＲゴム組成物。前記パーチクルサイズが大きく、構造があまり発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００９１】
カーカストッピングゴム組成物（通電ゴム組成物）：合成スチレンブタジエンゴム３０重量部、天然ゴム７０重量部を含む原料ゴム１００重量部に対して、パーチクルサイズが相対的に大きく、構造が相対的に発達していない第１カーボンブラック３０重量部、パーチクルサイズが相対的に小さく、構造が相対的によく発達している第２カーボンブラック４０重量部からなる通電性トッピングゴム組成物。前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的によく発達している第２カーボンブラックは、ＳＴＳＡの値が７５ｍ２／ｇであり、ＣＯＡＮの値が８８ｃｃ／１００ｇであり、ＯＡＮの値が１０２ｃｃ／１００ｇであり、ヨウ素吸着量の値が８２ｍｇ／ｇであるカーボンブラックである。
【００９２】
２）サイドウォールゴム組成物（ＬＲＲゴム組成物）：天然ゴム５０重量部、合成ブタジエンゴム５０重量部を含む原料ゴム１００重量部に対して、パーチクルサイズが大きく、構造があまり発達していないカーボンブラック充填材５０重量部からなるＬＲＲゴム組成物。前記パーチクルサイズが大きく、構造があまり発達していないカーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。
【００９３】
サイドウォールゴム組成物（通電ゴム組成物）：天然ゴム７０重量部、合成ブタジエンゴム３０重量部を含む原料ゴム１００重量部に対して、パーチクルサイズが相対的に大きく、構造が相対的に発達していない第１カーボンブラック３０重量部、パーチクルサイズが相対的に小さく、構造が相対的に非常に発達している第３カーボンブラック２０重量部からなる通電性に優れたゴム組成物。
【００９４】
前記パーチクルサイズが相対的に大きく、構造が相対的に発達していない第１カーボンブラックは、ＳＴＳＡの値が３４ｍ２／ｇであり、ＣＯＡＮの値が７４ｃｃ／１００ｇであり、ＯＡＮの値が９０ｃｃ／１００ｇであり、ヨウ素吸着量の値が３６ｍｇ／ｇであるカーボンブラックである。前記パーチクルサイズが相対的に小さく、構造が相対的に非常に発達している第３カーボンブラックは、ＳＴＳＡの値が１２３ｍ２／ｇであり、ＣＯＡＮの値が９６ｃｃ／１００ｇであり、ＯＡＮの値が１１３ｃｃ／１００ｇであり、ヨウ素吸着量の値が１６０ｍｇ／ｇであるカーボンブラックである。
【００９５】
［実験例２］
【００９６】
前記実施例２で製造されたタイヤの通電性能及び耐久性能を測定し、その結果を下記表７及び表８に示す。
【００９７】
【表７】
2019112047.tif 000009
【００９８】
【表８】
2019112047.tif 000010
【００９９】
前記表７及び表８において、前記電気抵抗は、タイヤの接地部とリム部に１０００Ｖの電圧を印加して抵抗を測定し、前記高速耐久性、一般耐久性、及び長期耐久性は、ロードインデックス（Ｌｏａｄ  Ｉｎｄｅｘ）対比で１４０％、８０ｋｍ／ｈの条件で測定した。前記転がり抵抗係数（ＲＲｃ）は、ＩＳＯ２０５８０の方法で測定し、比較例２−１を１００でインデクシングし、値が低いほど優れることを示す。
【０１００】
前記表７及び表８を参照すると、 比較例２−１に比べて実施例２−１〜２−４の場合、電気抵抗が低くなり、通電性能が向上したことが確認できる。また、実施例２−１〜２−４の場合、通電性能が向上したにもかかわらず、耐久性能及び転がり抵抗（ＲＲ）の変化がないことを確認した。
【０１０１】
また、比較例２−２〜２−３を参照すると、カーカストッピングゴム組成物及びサイドウォールゴム組成物で前記ＬＲＲゴム組成物を適用する際、通電性能がかなり低下することが確認できる。一方、実施例２−５〜２−７は、ＬＲＲゴム組成物をカーカストッピングゴム組成物及びサイドウォールゴム組成物に用いる場合にも、前記伝導性繊維を適用することによって、電気抵抗が低くなり、通電性能が向上したことが確認できる。また、実施例２−５〜２−７の場合、通電性能が向上したにもかかわらず、耐久性能及び転がり抵抗（ＲＲ）の変化がないことを確認した。
【０１０２】
以上、本発明を例示的に説明し、本発明の属する技術分野における通常の知識を有する者なら、本発明の本質的な特性から外れない範囲で、多様な変形が可能である。従って、本明細書に開示された実施例は、本発明を限定するためのものではなく、説明するためのものであり、これらの実施例によって、本発明の思想及び範囲が限定されるものではない。本発明の保護範囲は、後述する特許請求の範囲によって解釈されるべきであり、それと同等の範囲内にあるあらゆる技術は、本発明の権利範囲に含まれるものだと解釈されるべきである。
【符号の説明】
【０１０３】
１００：シート
１０：タイヤコード
２０：トッピングゴム
３０：伝導性繊維
２００：タイヤ
２１０：トレッド部
２１１：キャップトレッド
２１２：アンダートレッド
２２０：サイドウォール部
２３０：ベルト部
２４０：カーカス部
２５０：インナーライナー部
【図１】
2019112047.tif 000011
【図２】
2019112047.tif 000012
【図３】
2019112047.tif 000013